СПОСОБ ОБРАБОТКИ ЖИДКОГО ВОДНО-НИТРАТНОГО ЭФЛЮЕНТА ПОСРЕДСТВОМ КАЛЬЦИНАЦИИ И ОСТЕКЛОВЫВАНИЯ

1. Способ обработки жидкого водно-нитратного эфлюента, содержащего нитраты металлов или металлоидов, содержащий стадию кальцинации эфлюента для превращения нитратов металлов или металлоидов в оксиды металлов или металлоидов, при этом по меньшей мере одно соединение, выбранное среди нитратов металлов или металлоидов и других соединений эфлюента, приводящее к образованию прилипающего оксида во время кальцинации, и разбавитель, содержащий по меньшей мере один нитрат металла или металлоида, приводящий во время кальцинации к образованию не прилипающего оксида, добавляют в эфлюент перед стадией кальцинации для получения смеси эфлюента и разбавителя, которая удовлетворяет двум следующим неравенствам (1) и (2):
2
масса нитрата в смеси, в пересчете на NaO
(1)----------------------------------------------------≤0,3
масса всех соединений в смеси, в пересчете на оксиды
масса всех соединений в смеси, приводящих во время
кальцинации к образованию прилипающих  оксидов, в
пересчете на оксиды
(2)-----------------------------------------------------≤0,35
масса всех соединений в смеси, в пересчете на оксиды
2. Способ по п.1, в котором разбавитель содержит нитрат алюминия и, в случае необходимости, по меньшей мере, один другой нитрат, выбираемый из нитрата железа и нитратов редкоземельных металлов.
3. Способ по п.2, в котором разбавитель содержит нитрат алюминия и, в случае необходимости, по меньшей мере, один другой нитрат, выбираемый среди нитрата железа, нитрата лантана, нитрата церия, нитрата празеодима и нитрата неодима.
4. Способ по любому из пп.1-3, в котором указанное, по меньшей мере, одно соединение, которое приводит во время кальцинации к образованию прилипающего оксида, выбирают из нитрата натрия, фосфорномолибденовой кислоты, нитрата бора или их смесей.
5. Способ по любому из пп.1-3, в котором содержание нитрата и другого соединения, которые приводят во время кальцинации к образованию прилипающего оксида, в пересчете на оксид, по отношению к общей массе солей, содержащихся в эфлюенте, в пересчете на оксид, превышает 35 мас.%.
6. Способ по п.4, в котором содержание нитрата и другого соединения, которые приводят во время кальцинации к образованию прилипающего оксида, в пересчете на оксид, по отношению к общей массе солей, содержащихся в эфлюенте, в пересчете на оксид, превышает 35 мас.%.
2
7. Способ по п.5, в котором содержание в эфлюенте нитрата натрия, в пересчете на NaO, по отношению к общей массе солей, содержащихся в эфлюенте, в пересчете на оксиды, превышает 30 мас.%.
2
8. Способ по п.6, в котором содержание в эфлюенте нитрата натрия, в пересчете на NaO, по отношению к общей массе солей, содержащихся в эфлюенте, в пересчете на оксиды, превышает 30 мас.%.
9. Способ по любому из пп.1-3,6-8, в котором стадию кальцинации осуществляют при температуре, обеспечивающей температуру кальцината на выходе печи примерно 400°C.
10. Способ по п.4, в котором стадию кальцинации осуществляют при температуре, обеспечивающей температуру кальцината на выходе печи примерно 400°C.
11. Способ по п.5, в котором стадию кальцинации осуществляют при температуре, обеспечивающей температуру кальцината на выходе печи примерно 400°C.
12. Способ по любому из пп.1-3, 6-8, 10, 11, в котором кальцинацию осуществляют в нагреваемой вращающейся трубе.
13. Способ по п.4, в котором кальцинацию осуществляют в нагреваемой вращающейся трубе.
14. Способ по п.5, в котором кальцинацию осуществляют в нагреваемой вращающейся трубе.
15. Способ по п.9, в котором кальцинацию осуществляют в нагреваемой вращающейся трубе.
16. Способ по любому из пп.1-3, 6-8, 10, 11, 13-15, в котором после стадии кальцинации осуществляют стадию остекловывания, на которой получают стекло путем сплавления кальцината, полученного на стадии кальцинации, со стеклянной фриттой.
17. Способ по п.4, в котором после стадии кальцинации осуществляют стадию остекловывания, на которой получают стекло путем сплавления кальцината, полученного на стадии кальцинации, со стеклянной фриттой.
18. Способ по п.5, в котором после стадии кальцинации осуществляют стадию остекловывания, на которой получают стекло путем сплавления кальцината, полученного на стадии кальцинации, со стеклянной фриттой.
19. Способ по п.9, в котором после стадии кальцинации осуществляют стадию остекловывания, на которой получают стекло путем сплавления кальцината, полученного на стадии кальцинации, со стеклянной фриттой.
20. Способ по п.12, в котором после стадии кальцинации осуществляют стадию остекловывания, на которой получают стекло путем сплавления кальцината, полученного на стадии кальцинации, со стеклянной фриттой.